(57)【特許請求の範囲】
【請求項１】
カーボン担体上に、
層状のＬａＮｂ２Ｏ７またはＣａ２Ｎｂ３Ｏ１０から剥離した薄片粒子と、
貴金属元素を含む触媒粒子と
が担持された、燃料電池用電極触媒。
【請求項２】
前記触媒粒子が、白金元素を含む、請求項１に記載の燃料電池用電極触媒。
【請求項３】
前記薄片粒子の厚さが、１０ｎｍ以下である、請求項１または２に記載の燃料電池用電極触媒。
【請求項４】
前記薄片粒子中の金属元素と前記触媒粒子中の貴金属元素との原子比（薄片粒子中の金属元素／触媒粒子中の貴金属元素）が、０．０１〜５である、請求項１〜３いずれかに記載の燃料電池用電極触媒。
【請求項５】
前記カーボン担体上に、金または金合金のナノ粒子またはナノシートがさらに担持されている、請求項１〜４のいずれかに記載の燃料電池用電極触媒。
【請求項６】
前記金または金合金のナノ粒子の粒子径が、１〜５０ｎｍである、請求項５に記載の燃料電池用電極触媒。
【請求項７】
前記金または金合金のナノシートの厚さが、１〜１０ｎｍである、請求項５に記載の燃料電池用電極触媒。
【請求項８】
請求項１〜７のいずれかに記載の燃料電池用電極触媒を製造する方法であって、
前記カーボン担体に前記薄片粒子が担持した薄片粒子担持カーボン担体を得る工程と、
前記薄片粒子担持カーボン担体に前記触媒粒子を担持させる工程と
を有する、燃料電池用電極触媒の製造方法。
【請求項９】
請求項１〜７のいずれかに記載の燃料電池用電極触媒を製造する方法であって、
前記カーボン担体に前記薄片粒子が担持した薄片粒子担持カーボン担体を得る工程と、
前記薄片粒子担持カーボン担体に前記触媒粒子の前駆体を担持させる工程と、
前記前駆体を前記触媒粒子に変換する工程と
を有する、燃料電池用電極触媒の製造方法。
【請求項１０】
請求項１〜７のいずれかに記載の燃料電池用電極触媒を製造する方法であって、
前記カーボン担体に前記触媒粒子が担持した触媒粒子担持カーボン担体を得る工程と、
前記触媒粒子担持カーボン担体に前記薄片粒子を担持させる工程と
を有する、燃料電池用電極触媒の製造方法。
【請求項１１】
請求項１〜７のいずれかに記載の燃料電池用電極触媒を製造する方法であって、
前記カーボン担体に前記触媒粒子の前駆体が担持した前駆体担持カーボン担体を得る工程と、
前記前駆体担持カーボン担体に前記薄片粒子を担持させる工程と、
前記前駆体を前記触媒粒子に変換する工程と
を有する、燃料電池用電極触媒の製造方法。
【請求項１２】
請求項１〜７のいずれかに記載の燃料電池用電極触媒を製造する方法であって、
前記薄片粒子に前記触媒粒子が担持した触媒粒子担持薄片粒子を得る工程と、
前記カーボン担体に前記触媒粒子担持薄片粒子を担持させる工程と
を有する、燃料電池用電極触媒の製造方法。
【請求項１３】
請求項１〜７のいずれかに記載の燃料電池用電極触媒を製造する方法であって、
前記薄片粒子に前記触媒粒子の前駆体が担持した前駆体担持薄片粒子を得る工程と、
前記カーボン担体に前記前駆体担持薄片粒子を担持させる工程と、
前記前駆体を前記触媒粒子に変換する工程と
を有する、燃料電池用電極触媒の製造方法。
【請求項１４】
前記カーボン担体に前記薄片粒子が担持した薄片粒子担持カーボン担体を得る工程の前または後に、
前記カーボン担体または薄片粒子担持カーボン担体に、金または金合金のナノ粒子またはナノシートを担持する工程をさらに有する、請求項８または９に記載の燃料電池用電極触媒の製造方法。
【発明の詳細な説明】
【技術分野】
【０００１】
本発明は、燃料電池用電極触媒およびその製造方法に関する。
【背景技術】
【０００２】
近年、固体高分子形燃料電池の高性能化が進み、電気自動車用電源、家庭用コージェネレーションならびに携帯機器用電源等への応用が期待されている。該燃料電池には、発電効率の向上、出力の向上および信頼性の向上等が求められており、それに伴って、燃料電池の電極の触媒層に含ませる電極触媒にも、高い活性および安定性が求められている。
【０００３】
該電極触媒としては、貴金属元素（白金元素等。）を含む触媒粒子を、比表面積の大きなカーボン担体に担持した電極触媒が用いられている。
しかし、該電極触媒には、下記の問題がある。
（ｉ）触媒粒子がカーボン担体の表面で凝集しやすい。触媒粒子が凝集すると、触媒粒子の反応面積が減少してしまい、電極触媒の活性が低下する。
（ii）カーボン担体が酸化劣化しやすい。カーボン担体が酸化劣化すると、触媒粒子がカーボン担体から遊離し、電極触媒の活性が低下する。
【０００４】
カーボン担体の酸化劣化が抑えられた電極触媒としては、下記の電極触媒が提案されている。
（１）触媒粒子が担持された金属酸化物粒子（シリカ粒子等。）を、カーボン担体に担持した燃料電池用電極触媒（特許文献１）。
（１）の電極触媒においては、下記の問題がある。
（ｉ）触媒粒子が金属酸化物粒子の表面で凝集しやすい。触媒粒子が凝集すると、触媒粒子の反応面積が減少してしまい、電極触媒の活性が低下する。
（ii）触媒粒子と導電体であるカーボン担体との間に、粒子径の大きい金属酸化物粒子が介在するため、触媒粒子とカーボン担体との間の導電性が低下し、燃料電池としての出力が低下する。
【０００５】
カーボン担体自体の耐久性を高めた電極としては、たとえば、下記の電極が提案されている。
（２）カーボンブラックまたは活性炭を加熱処理することで黒鉛化度を高め酸化耐性の向上を試みた燃料電池用電極（特許文献２）。
（２）の電極においては、１０００℃以上の高温下でカーボン粉末を熱処理することにより黒鉛化度を上げることで耐食性を高めているが、カーボン粉末の比表面積が低下するため白金を高分散担持することができない。
【０００６】
カーボンの代わりに酸化物を担体とすることにより、カーボン担体に直接白金を担持した場合に生ずる担体の酸化を抑制できるが、通常、酸化物の比表面積をカーボン担体並みに大きくすることは困難であり、さらに、酸化物の粒子径をカーボンブラック並みに小さくすることも困難が多い。多くの場合、電極触媒の安定性を向上することはできても、活性を上げることは容易ではないが、ＮｂＯ２をカーボンブラック上に担持した後、白金を担持した場合、通常のカーボン担体に白金を担持した電極触媒の３倍の活性が得られることが報告されている（特許文献３、非特許文献１）。機能発現の理由は、ＮｂＯ２が白金の電子構造に影響を与え、白金表面の酸化を抑制するためとされているが、ニオブの価数から見て燃料電池作動条件での安定性が不明である。一方、Ｎｂ２Ｏ５をカーボンブラック上に担持した後、白金を担持した場合には通常のカーボン担体に白金を担持した場合よりも活性は低下している。いずれの酸化物の場合も、既に述べたように、酸化物の微粒子化、高比表面積化が困難である。
【先行技術文献】
【特許文献】
【０００７】
【特許文献１】特開２００４−３６３０５６号公報
【特許文献２】特開２００２−２７３２２４号公報
【特許文献３】米国特許出願公開第２００６／０２３６７５号明細書
【非特許文献】
【０００８】
【非特許文献１】佐々木弘太郎、「固体高分子形燃料電池用の低白金量電極触媒材料の開発」、ＦＣ  ＥＸＰＯ  ２００７、特別招待講演、ＦＣ−１、ｐ．２１
【発明の概要】
【発明が解決しようとする課題】
【０００９】
本発明は、発電効率、出力、および信頼性の高い燃料電池を得ることができる燃料電池用電極触媒およびその製造方法を提供する。
【課題を解決するための手段】
【００１０】
本発明の燃料電池用電極触媒は、カーボン担体上に、層状のＬａＮｂ２Ｏ７またはＣａ２Ｎｂ３Ｏ１０から剥離した薄片粒子と、貴金属元素を含む触媒粒子とが担持されたものであることを特徴とする。
前記触媒粒子は、白金元素を含むことが好ましい。
前記薄片粒子の厚さは、１０ｎｍ以下であることが好ましい。
前記薄片粒子子中の金属元素と前記触媒粒子中の貴金属元素との原子比（薄片粒子中の金属元素／触媒粒子中の貴金属元素）は、０．０１〜５であることが好ましい。
【００１１】
本発明の燃料電池用電極触媒においては、前記カーボン担体上に、金または金合金のナノ粒子またはナノシートがさらに担持されていてもよい。
前記金または金合金のナノ粒子の粒子径は、１〜５０ｎｍであることが好ましい。
前記金または金合金のナノシートの厚さは、１〜１０ｎｍであることが好ましい。
【００１２】
本発明は、前記カーボン担体に前記薄片粒子が担持した薄片粒子担持カーボン担体を得る工程と、前記薄片粒子担持カーボン担体に前記触媒粒子を担持させる工程とを有することを特徴とする燃料電池用電極触媒の製造方法を提供する。
また、本発明は、前記カーボン担体に前記薄片粒子が担持した薄片粒子担持カーボン担体を得る工程と、前記薄片粒子担持カーボン担体に前記触媒粒子の前駆体を担持させる工程と、前記前駆体を前記触媒粒子に変換する工程とを有することを特徴とする燃料電池用電極触媒の製造方法を提供する。
【００１３】
さらに、本発明は、前記カーボン担体に前記触媒粒子が担持した触媒粒子担持カーボン担体を得る工程と、前記触媒粒子担持カーボン担体に前記薄片粒子を担持させる工程とを有することを特徴とする燃料電池用電極触媒の製造方法を提供する。
また、本発明は、前記カーボン担体に前記触媒粒子の前駆体が担持した前駆体担持カーボン担体を得る工程と、前記前駆体担持カーボン担体に前記薄片粒子を担持させる工程と、前記前駆体を前記触媒粒子に変換する工程とを有することを特徴とする燃料電池用電極触媒の製造方法を提供する。
【００１４】
さらに、本発明は、前記薄片粒子に前記触媒粒子が担持した触媒粒子担持薄片粒子を得る工程と、前記カーボン担体に前記触媒粒子担持薄片粒子を担持させる工程とを有することを特徴とする燃料電池用電極触媒の製造方法を提供する。
また、本発明は、前記薄片粒子に前記触媒粒子の前駆体が担持した前駆体担持薄片粒子を得る工程と、前記カーボン担体に前記前駆体担持薄片粒子を担持させる工程と、前記前駆体を前記触媒粒子に変換する工程とを有することを特徴とする燃料電池用電極触媒の製造方法を提供する。
【００１５】
本発明の燃料電池用電極触媒の製造方法は、前記カーボン担体に前記薄片粒子が担持した薄片粒子担持カーボン担体を得る工程の前または後に、前記カーボン担体または薄片粒子担持カーボン担体に、金または金合金のナノ粒子またはナノシートを担持する工程をさらに有していてもよい。
【発明の効果】
【００１６】
本発明の燃料電池用電極触媒は、発電効率、出力、および信頼性の高い燃料電池を得ることができる。
本発明の燃料電池用電極触媒の製造方法によれば、発電効率、出力、および信頼性の高い燃料電池を得ることができる燃料電池用電極触媒を製造できる。
【図面の簡単な説明】
【００１７】
【図１】固体高分子形燃料電池用膜電極接合体の一例を示す概略断面図である。
【発明を実施するための形態】
【００１８】
本明細書においては、式（２）で表される化合物を化合物（２）と記す。他の式で表される化合物も同様に記す。
【００１９】
＜電極触媒＞
本発明の燃料電池用電極触媒は、カーボン担体上に、層状のＬａＮｂ２Ｏ７またはＣａ２Ｎｂ３Ｏ１０（以下、層状のニオブを主成分とする酸化物という。）から剥離した薄片粒子と、貴金属元素を含む触媒粒子とが担持された電極触媒である。なお、本発明においては、カーボン担体上に薄片粒子を介して触媒粒子が間接的に担持されている場合、およびカーボン担体上に触媒粒子を介して薄片粒子が間接的に担持されている場合についても、カーボン担体上に薄片粒子と触媒粒子とが担持されているものとする。
【００２０】
（カーボン担体）
カーボン担体としては、カーボンブラック（ケッチェンブラック等。）等が挙げられる。カーボン担体は、アモルファス性の高いカーボン担体であってもよく、グラファイト化度の高いカーボン担体であってもよい。
【００２１】
カーボン担体の比表面積は、１０〜２０００ｍ２／ｇが好ましく、１００〜１０００ｍ２／ｇがより好ましい。カーボン担体の比表面積が１００ｍ２／ｇ以上であれば、触媒粒子が、分散性よく担持され、電極触媒の活性が向上する。カーボン担体の比表面積が１０００ｍ２／ｇ以下であれば、ミクロ細孔の発達が抑えられ、触媒粒子がミクロ細孔内に入り込むことなく、触媒粒子を有効に活用できる。ミクロ細孔内に入り込んだ触媒粒子は、イオン交換樹脂と接触できず、反応に寄与できない。
カーボン担体の比表面積は、ＢＥＴ比表面積装置を用い、カーボン担体の表面への窒素吸着によって測定される。
【００２２】
（触媒粒子）
触媒粒子は、貴金属元素を含む粒子である。
触媒粒子としては、貴金属の粒子、または貴金属合金の粒子が好ましい。
貴金属としては、白金が好ましい。貴金属合金としては、白金合金が好ましい。
白金合金としては、白金と；鉄、コバルト、ニッケル、ルテニウム、ロジウム、パラジウム、レニウム、イリジウム、銅、銀および金からなる群から選ばれる元素の１種以上との合金が挙げられる。
【００２３】
触媒粒子の粒子径は、１〜２０ｎｍが好ましく、２〜１０ｎｍがより好ましい。触媒粒子の粒子径が該範囲内であれば、充分に高い活性を有する電極触媒が得られる。
触媒粒子の粒子径は、Ｘ線回折（ＸＲＤ）法によって測定される。
【００２４】
触媒粒子の金属表面積（金属分散度）は、２０〜３００ｍ２／ｇが好ましく、５０〜２００ｍ２／ｇがより好ましい。触媒粒子の金属表面積が３００ｍ２／ｇを超えると、触媒粒子の安定性が低下するほか、粒子径の小さすぎる触媒粒子は却って電極触媒の活性を低下させるとの報告もある。触媒粒子の金属表面積が２０ｍ２／ｇ未満では、電極触媒の活性が低くなる。
触媒粒子の金属表面積は、一酸化炭素（ＣＯ）吸着法によって測定される。
【００２５】
触媒粒子の担持率は、電極触媒（１００質量％）中、５〜８０質量％が好ましく、１０〜７０質量％がより好ましい。触媒粒子の担持率が５質量％以上であれば、電極触媒の活性が向上する。触媒粒子の担持率が８０質量％以下であれば、触媒粒子が凝集しにくく、電極触媒の活性が向上する。
触媒粒子の担持率は、触媒粒子を酸で溶解し、溶出イオンの濃度を測定することにより求めることができる。
【００２６】
（薄片粒子）
薄片粒子は、層状のニオブを主成分とする酸化物から剥離した、形状異方性（たとえば、厚さ１ｎｍ以下、一辺の長さ数百ｎｍ。）を有するニオブを主体とする酸化物のナノシートである。出発物質である当該の層状のニオブを主成分とする酸化物としては、構造式Ｍｎ−１ＮｂｎＯ３ｎ＋１で表され、層間にアルカリ金属（カリウム、セシウム、ルビジウム）を含むものが適用できる。テトラブチルアンモニウムのような４級アンモニウム塩の水溶液中に分散することで、層間のアルカリ金属と置換して、ナノシートに剥離できる。
【００２７】
薄片粒子は、層状のニオブを主成分とする酸化物を剥離して得られるもので、バルクを持たない全てが表面の極薄の薄片粒子である。したがって、極めて大きな比表面積が得られ、高担持率での触媒粒子の担持が可能となるとともに、触媒粒子との強い相互作用が期待できる。全てが表面である薄片粒子は、その上に担持する触媒粒子の電子構造に大きな影響を与えることが可能である
【００２８】
薄片粒子の厚さは、１０ｎｍ以下が好ましく、５ｎｍ以下が特に好ましい。薄片粒子の厚さが１０ｎｍ以下、特に５ｎｍ以下であれば、触媒粒子とカーボン担体との間の導電性が向上し、触媒特性が向上する。
薄片粒子の厚さは、薄片粒子の前駆体である層状のニオブ主成分とする酸化物をＴＥＭ（透過型電子顕微鏡）で観察することにより求めることができるが、直接的には、薄片粒子の分散液に、水溶液中で安定な固体物質（たとえば、石英ガラス板、シリコンウェハー、マイカ板、グラファイト板、アルミナ板等。）を充分に洗浄したものを浸漬し、純水で洗浄した後、乾燥して、固体物質の表面に薄片粒子の単層を形成し、該薄片粒子の厚さを、ＡＦＭ（原子間力顕微鏡）を用いて測定できる。
【００２９】
薄片粒子の担持率は、カーボン担体１００質量部に対して、０．０１〜５０質量部が好ましく、０．０２〜５０質量部がより好ましく、０．１〜  ５０質量部がさらに好ましい。薄片粒子の担持率が０．０１質量部以上であれば、カーボン担体の酸化劣化が充分に抑えられる。薄片粒子の担持率が５０質量部以下であれば、触媒粒子とカーボン担体との間の導電性を低下させにくい。
薄片粒子の担持率は、薄片粒子をフッ酸等で溶解した液をＩＣＰ発光分析法で定量することにより求めることができる。
【００３０】
前記薄片粒子中の金属元素と前記触媒粒子中の貴金属元素との原子比（薄片粒子中の金属元素／触媒粒子中の貴金属元素）は、０．０１〜５が好ましく、０．０５〜１がより好ましい。薄片粒子中の金属元素／触媒粒子中の貴金属元素（原子比）が０．０１以上、特に０．０５以上であれば、カーボン担体の酸化劣化抑制効果がえられる。薄片粒子中の金属元素／触媒粒子中の貴金属元素（原子比）が５以下であれば、触媒粒子とカーボン担体との間の導電性の低下が抑えられる。
薄片粒子中の金属元素／触媒粒子中の貴金属元素（原子比）は、蛍光Ｘ線法により求めることができる。また、より詳細には、電極触媒を、適当な酸（たとえば王水等。）等で溶解した液をＩＣＰ発光分析法で定量することにより求めることができる。
【００３１】
薄片粒子は、公知の方法（たとえば、特開２００３−２６０３６８に記載の方法等。）により製造できる。
まず、公知の方法にて層状のニオブを主成分とする酸化物である層状ニオブ酸塩を得る。
ついで、層状ニオブ酸塩と、アンモニウム化合物またはアミン化合物の水溶液と混合、撹拌し、薄片状の結晶を剥離、分散させることにより、ニオブを主成分とする酸化物の薄片粒子の分散液を得る。
【００３２】
層状ニオブ酸塩としては、ＫＬａＮｂ２Ｏ７、ＫＣａ２Ｎｂ３Ｏ１０等が挙げられる。
アンモニウム化合物としては、テトラブチルアンモニウム水酸化物、テトラメチルアンモニウム水酸化物、テトラエチルアンモニウム水酸化物、テトラプロピルアンモニウム水酸化物等が挙げられる。
アミン化合物としては、エチルアミン、ｎ−プロピルアミン、１−アミノ−２−エタノール、１−アミノ−３−プロパノール等が挙げられる。
撹拌方法としては、機械的に撹拌する方法、超音波照射により撹拌する方法等が挙げられる。
【００３３】
（金または金合金のナノ粒子またはナノシート）
カーボン担体上に薄片粒子および触媒粒子を担持することで、高活性で高安定な電極触媒が得られるが、さらに、金または金合金（ただし、白金は含まない。）のナノ粒子またはナノシートを担持することによって、薄片粒子に金または金合金が接触し、白金または白金合金を含む触媒粒子の安定性や活性をさらに向上でき、一層高い触媒特性が得られる。
【００３４】
金または金合金のナノ粒子の粒子径は、１〜５０ｎｍが好ましく、１〜２０ｎｍがより好ましい。粒子径が５０ｎｍを超えると、金または金合金の比表面積が小さくなる。粒子径が１ｎｍ未満では、安定性が不充分となる。
金または金合金のナノシートの厚さは、１〜１０ｎｍが好ましい。厚さが１０ｎｍを超えると、金または金合金の比表面積が小さくなる。厚さが１ｎｍ未満では、安定性が不充分となる。
金合金は、安定性を確保する点から、金を２０質量％以上含むことが好ましい。合金成分としては、パラジウム、ロジウム、銀、銅、イリジウム、オスミウム、ルテニウム、レニウムが好適である。
【００３５】
＜電極触媒の製造方法＞
本発明の燃料電池用電極触媒の製造方法としては、下記の方法（Ｉ）〜方法（VI）が挙げられる。
【００３６】
（方法（Ｉ））
方法（Ｉ）は、下記の工程（Ｉ−１）、（Ｉ−２）を有する方法である。
（Ｉ−１）カーボン担体に薄片粒子が担持した薄片粒子担持カーボン担体を得る工程。
（Ｉ−２）薄片粒子担持カーボン担体に触媒粒子を担持させて燃料電池用電極触媒を得る工程。
【００３７】
工程（Ｉ−１）：
薄片粒子の分散液と、カーボン担体またはその分散液とを混合し、撹拌して混合液を得る。
混合液から沈澱物を回収した後、沈澱物を乾燥して薄片粒子担持カーボン担体を得る。
【００３８】
撹拌方法としては、機械的に撹拌する方法、超音波照射により撹拌する方法等が挙げられる。
沈澱物の回収方法としては、混合液を静置し、上澄み液と沈澱物とに分離した後、上澄み液を除去する方法；混合物をろ過する方法等が挙げられる。
乾燥温度は、８０〜３００℃が好ましい。
【００３９】
工程（Ｉ−２）：
触媒粒子のコロイド液と、薄片粒子担持カーボン担体またはその分散液とを混合し、撹拌して混合液を得る。
混合液から沈澱物を回収した後、沈澱物を乾燥して燃料電池用電極触媒を得る。
【００４０】
触媒粒子のコロイド液の分散媒としては、水、アルコール等が挙げられる。
撹拌方法、沈澱物の回収方法としては、工程（Ｉ−１）における方法と同様の方法が挙げられる。
乾燥温度は、８０〜３００℃が好ましい。
【００４１】
（方法（II））
方法（II）は、下記の工程（II−１）〜（II−３）を有する方法である。
（II−１）カーボン担体に薄片粒子が担持した薄片粒子担持カーボン担体を得る工程。
（II−２）薄片粒子担持カーボン担体に触媒粒子の前駆体を担持させて燃料電池用電極触媒の前駆体を得る工程。
（II−３）触媒粒子の前駆体を触媒粒子に変換して燃料電池用電極触媒を得る工程。
【００４２】
工程（II−１）：
工程（II−１）は、工程（Ｉ−１）と同様に行う。
【００４３】
工程（II−２）：
触媒粒子の前駆体の溶液と、薄片粒子担持カーボン担体またはその分散液とを混合し、撹拌して混合液を得る。
混合液から沈澱物を回収した後、沈澱物を乾燥して燃料電池用電極触媒の前駆体を得る。
【００４４】
触媒粒子の前駆体とは、還元することにより触媒粒子となる化合物である。触媒粒子の前駆体としては、溶媒に溶解できるものを用いる。具体的な触媒粒子の前駆体としては、ジニトロジアンミン白金硝酸溶液、ジニトロジアンミン白金エタノール溶液、塩化白金酸、塩化白金酸塩等が挙げられる。
触媒粒子の前駆体の溶液の溶媒としては、水、アルコール等が挙げられる。
撹拌方法、沈澱物の回収方法としては、工程（Ｉ−１）における方法と同様の方法が挙げられる。
乾燥温度は、８０〜３００℃が好ましい。
【００４５】
工程（II−３）：
触媒粒子の前駆体を触媒粒子に変換する方法としては、ギ酸、エタノール、メタノール、アミンボラン、水素化ホウ素ナトリウム、ヒドラジン、チオ硫酸ナトリウム、クエン酸、クエン酸ナトリウム、Ｌ−アスコルビン酸、ホルムアルデヒド、水素等による還元等が挙げられる。
たとえば、ヒドラジン等の水溶液で供給できるものは、濃度０．１〜４０質量％の水溶液として供給できる。水素化ホウ素ナトリウムなどの固体はそのまま供給できる。水素等の常温でガス状の物質は、バブリングで供給できる。
【００４６】
（方法（III））
方法（III）は、下記の工程（III−１）、（III−２）を有する方法である。
（III−１）カーボン担体に触媒粒子が担持した触媒粒子担持カーボン担体を得る工程。
（III−２）触媒粒子担持カーボン担体に薄片粒子を担持させて燃料電池用電極触媒を得る工程。
【００４７】
工程（III−１）：
触媒粒子担持カーボン担体を得る方法としては、下記の方法が挙げられる。
（ａ）触媒粒子のコロイド液と、カーボン担体またはその分散液とを混合し、撹拌して混合液とし、混合液から沈澱物を回収し、沈澱物を乾燥して触媒粒子担持カーボン担体を得る方法。
（ｂ）触媒粒子の前駆体の溶液と、カーボン担体またはその分散液とを混合し、撹拌して混合液とし、混合液から沈澱物を回収し、沈澱物を乾燥して前駆体担持カーボン担体とし、前駆体を触媒粒子に変換して触媒粒子担持カーボン担体を得る方法。
【００４８】
撹拌方法、沈澱物の回収方法としては、工程（Ｉ−１）における方法と同様の方法が挙げられる。
触媒粒子の前駆体を触媒粒子に変換する方法としては、工程（II−３）における方法と同様の方法が挙げられる。
乾燥温度は、８０〜３００℃が好ましい。
【００４９】
工程（III−２）：
薄片粒子の分散液と、触媒粒子担持カーボン担体またはその分散液とを混合し、撹拌して混合液を得る。
混合液から沈澱物を回収した後、沈澱物を乾燥して燃料電池用電極触媒を得る。
【００５０】
撹拌方法、沈澱物の回収方法としては、工程（Ｉ−１）における方法と同様の方法が挙げられる。
乾燥温度は、８０〜３００℃が好ましい。
【００５１】
（方法（IV））
方法（IV）は、下記の工程（IV−１）〜（IV−３）を有する方法である。
（IV−１）カーボン担体に触媒粒子の前駆体が担持した前駆体担持カーボン担体を得る工程。
（IV−２）前駆体担持カーボン担体に前記薄片粒子を担持させて燃料電池用電極触媒の前駆体を得る工程。
（IV−３）触媒粒子の前駆体を触媒粒子に変換して燃料電池用電極触媒を得る工程。
【００５２】
工程（IV−１）：
触媒粒子の前駆体の溶液と、カーボン担体またはその分散液とを混合し、撹拌して混合液を得る。
混合液から沈澱物を回収した後、沈澱物を乾燥して前駆体担持カーボン担体を得る。
【００５３】
撹拌方法、沈澱物の回収方法としては、工程（Ｉ−１）における方法と同様の方法が挙げられる。
乾燥温度は、８０〜３００℃が好ましい。
【００５４】
工程（IV−２）：
薄片粒子の分散液と、前駆体担持カーボン担体またはその分散液とを混合し、撹拌して混合液を得る。
混合液から沈澱物を回収した後、沈澱物を乾燥して燃料電池用電極触媒の前駆体を得る。
【００５５】
撹拌方法、沈澱物の回収方法としては、工程（Ｉ−１）における方法と同様の方法が挙げられる。
乾燥温度は、８０〜３００℃が好ましい。
【００５６】
工程（IV−３）：
工程（IV−３）は、工程（II−３）と同様に行う。
【００５７】
（方法（Ｖ））
方法（Ｖ）は、下記の工程（Ｖ−１）、（Ｖ−２）を有する方法である。
（Ｖ−１）薄片粒子に触媒粒子が担持した触媒粒子担持薄片粒子を得る工程。
（Ｖ−２）カーボン担体に触媒粒子担持薄片粒子を担持させて燃料電池用電極触媒を得る工程。
【００５８】
工程（Ｖ−１）：
触媒粒子担持薄片粒子を得る方法としては、下記の方法が挙げられる。
（ａ）触媒粒子のコロイド液と、薄片粒子の分散液とを混合し、撹拌して混合液とし、混合液から沈澱物を回収し、沈澱物を乾燥して触媒粒子担持薄片粒子を得る方法。
（ｂ）触媒粒子の前駆体の溶液と、薄片粒子の分散液とを混合し、撹拌して混合液とし、混合液から沈澱物を回収し、沈澱物を乾燥して前駆体担持薄片粒子とし、前駆体を触媒粒子に変換して触媒粒子担持薄片粒子を得る方法。
【００５９】
撹拌方法、沈澱物の回収方法としては、工程（Ｉ−１）における方法と同様の方法が挙げられる。
触媒粒子の前駆体を触媒粒子に変換する方法としては、工程（II−３）における方法と同様の方法が挙げられる。
乾燥温度は、８０〜３００℃が好ましい。
【００６０】
工程（Ｖ−２）：
カーボン担体またはその分散液と、触媒粒子担持薄片粒子またはその分散液とを混合し、撹拌して混合液を得る。
混合液から沈澱物を回収した後、沈澱物を乾燥して燃料電池用電極触媒を得る。
【００６１】
撹拌方法、沈澱物の回収方法としては、工程（Ｉ−１）における方法と同様の方法が挙げられる。
乾燥温度は、８０〜３００℃が好ましい。
【００６２】
（方法（VI））
方法（VI）は、下記の工程（VI−１）〜（VI−３）を有する方法である。
（VI−１）薄片粒子に触媒粒子の前駆体が担持した前駆体担持薄片粒子を得る工程。
（VI−２）カーボン担体に前駆体担持薄片粒子を担持させて燃料電池用電極触媒の前駆体を得る工程。
（VI−３）触媒粒子の前駆体を触媒粒子に変換して燃料電池用電極触媒を得る工程。
【００６３】
工程（VI−１）：
触媒粒子の前駆体の溶液と、薄片粒子の分散液とを混合し、撹拌して混合液を得る。
混合液から沈澱物を回収した後、沈澱物を乾燥して前駆体担持薄片粒子を得る。
【００６４】
撹拌方法、沈澱物の回収方法としては、工程（Ｉ−１）における方法と同様の方法が挙げられる。
乾燥温度は、８０〜３００℃が好ましい。
【００６５】
工程（VI−２）：
カーボン担体またはその分散液と、前駆体担持薄片粒子またはその分散液とを混合し、撹拌して混合液を得る。
混合液から沈澱物を回収した後、沈澱物を乾燥して燃料電池用電極触媒の前駆体を得る。
【００６６】
撹拌方法、沈澱物の回収方法としては、工程（Ｉ−１）における方法と同様の方法が挙げられる。
乾燥温度は、８０〜３００℃が好ましい。
【００６７】
工程（VI−３）：
工程（VI−３）は、工程（II−３）と同様に行う。
【００６８】
（金または金合金のナノ粒子またはナノシートの担持）
金または金合金のナノ粒子またはナノシートを担持させる場合、前述した方法（Ｉ）〜（VI）のうち、方法（Ｉ）または（II）において、カーボン担体に薄片粒子が担持した薄片粒子担持カーボン担体を得る工程の前または後に、金または金合金のナノ粒子またはナノシートを担持させることが好ましい。具体的には、以下のように行うことができる。
【００６９】
方法Ａ：
工程（Ｉ−１）または工程（II−１）によりカーボン担体に薄片粒子が担持した薄片粒子担持カーボン担体を得た後、金または金合金のナノ粒子コロイド溶液と混合して、金または金合金のナノ粒子を担持させる。これを水洗後８０〜３００℃で乾燥させた後、工程（Ｉ−２）または工程（II−２）、（II−３）を行う。
【００７０】
方法Ｂ：
工程（Ｉ−１）または工程（II−１）によりカーボン担体に薄片粒子が担持した薄片粒子担持カーボン担体を得た後、金または金合金の元素を含む金属塩をカーボン担体上に担持し、還元して、金または金合金のナノ粒子を担持させる。これを水洗後８０〜３００℃で乾燥させた後、工程（Ｉ−２）または工程（II−２）、（II−３）を行う。
【００７１】
方法Ｃ：
工程（Ｉ−１）または工程（II−１）によりカーボン担体に薄片粒子が担持した薄片粒子担持カーボン担体を得た後、金または金合金のナノシートの分散液と混合して、金または金合金のナノシートを担持させる。これを水洗後８０〜３００℃で乾燥させた後、工程（Ｉ−２）または工程（II−２）、（II−３）を行う。
【００７２】
方法Ｄ：
カーボン担体と金または金合金のナノ粒子コロイド溶液とを混合して、カーボン担体上に金または金合金のナノ粒子を担持させる。これを水洗後８０〜３００℃で乾燥させた後、工程（Ｉ−１）または工程（II−１）により薄片粒子を担持させる。さらに、工程（Ｉ−２）または工程（II−２）、（II−３）を行う。
【００７３】
方法Ｅ：
カーボン担体と金または金合金のナノシートの分散液とを混合して、カーボン担体上に金または金合金のナノシートを担持させる。これを水洗後８０〜３００℃で乾燥させた後、工程（Ｉ−１）または工程（II−１）により薄片粒子を担持させる。さらに、工程（Ｉ−２）または工程（II−２）、（II−３）を行う。
【００７４】
金の融点は１０６３℃と低く、析出基体との相互作用が弱い場合や金合金中の金含量が多い場合には微粒子を得ることが困難な場合が多い。そのため、特に数ｎｍの小さい粒子径の金または金合金のナノ粒子を担持させる場合は、金または金合金のナノ粒子を溶液中に分散させたコロイド粒子を用いることが有効である。粒子径が１０ｎｍを超えるナノ粒子を担持させる場合は、金または金合金を構成する元素を含む塩をカーボン担体上に担持して還元する方法が適用できる。薄片粒子を担持した後では金または金合金を構成する金属塩を担持した後に還元することで、粒径が１０ｎｍ以下のナノ粒子を形成することが可能である。
なお、金属コロイドや薄片粒子には通常保護剤が含まれるが、保護剤は酸による洗浄、硫酸等の適当な電解質溶液中での電解酸化、または空気中での酸化等、保護剤の種類により適宜処理することで特性を調整できる。
【００７５】
以上説明した本発明の燃料電池用電極触媒にあっては、下記の理由から発電効率、出力、および信頼性の高い燃料電池を得ることができる。
（ｉ）触媒粒子の間に層状のニオブを主成分とする酸化物の薄片粒子が介在することによって、触媒粒子の凝集が抑制され、電極触媒の活性が低下しにくい。そして、電極触媒の活性および安定性が高ければ、燃料電池の発電効率、出力、および信頼性も高くなる。
（ii）触媒粒子とカーボン担体との間に層状のニオブを主成分とする酸化物の薄片粒子が介在することによって、カーボン担体の酸化劣化が抑えられる。その結果、触媒粒子のカーボン担体からの遊離が抑えられ、電極触媒の活性が低下しにくい。そして、電極触媒の活性および安定性が高ければ、燃料電池の発電効率、出力、および信頼性も高くなる。
（iii）触媒粒子とカーボン担体との間に介在する層状のニオブを主成分とする酸化物の薄片粒子はたいへん薄いため、従来の、比較的粒子径の大きい球状の金属酸化物粒子に比べ、触媒粒子とカーボン担体との間の導電性を低下させにくい。その結果、燃料電池の出力が低下しにくい。
（iv）触媒粒子と層状のニオブを主成分とする酸化物の薄片粒子が接触することにより触媒粒子が安定化するため、触媒粒子が溶解しにくくなると考えられる。
（ｖ）金または金合金のナノ粒子またはナノシートをあらかじめ担持する場合は、金または金合金のナノ粒子またはナノシートを安定化させるとともに、薄片粒子を介して電子が触媒粒子に供与され、触媒粒子の活性および安定性が増加すると考えられる。
【００７６】
本発明の燃料電池用電極触媒は、空気が供給されるカソードの触媒層の電極触媒に用いることが好ましい。また、本発明の燃料電池用電極触媒は、水素が供給されるアノードの触媒層の電極触媒に用いてもよい。
【００７７】
＜膜電極接合体＞
図１は、固体高分子形燃料電池用膜電極接合体（以下、膜電極接合体と記す。）の一例を示す概略断面図である。膜電極接合体１０は、触媒層１１およびガス拡散層１２を有するアノード１３と、触媒層１１およびガス拡散層１２を有するカソード１４と、アノード１３とカソード１４との間に、触媒層１１に接した状態で介在する電解質膜１５とを具備する。
【００７８】
（触媒層）
触媒層１１は、電極触媒およびイオン交換樹脂を含む。
触媒層１１は、少なくとも一方の触媒層１１が本発明の燃料電池用電極触媒を含むことが好ましく、カソード１４の触媒層１１が本発明の燃料電池用電極触媒を含むことがより好ましく、両方の触媒層１１が本発明の燃料電池用電極触媒を含むことが特に好ましい。
【００７９】
イオン交換樹脂のイオン交換容量は、導電性およびガス透過性の点から、０．５〜２．０ミリ当量／グラム乾燥樹脂が好ましく、０．８〜１．５ミリ当量／グラム乾燥樹脂が特に好ましい。
【００８０】
イオン交換樹脂としては、耐久性の点から、イオン性基を有する含フッ素重合体が好ましい。イオン性基としては、スルホン酸基、カルボン酸基等が挙げられる。
イオン性基を有する含フッ素重合体としては、スルホン酸基を有するパーフルオロカーボン重合体（エーテル性酸素原子を含んでいてもよい。）が好ましく、テトラフルオロエチレン（以下、ＴＦＥと記す。）に基づく単位と、スルホン酸基を有する繰り返し単位とを有する共重合体（以下、共重合体Ｈと記す。）が特に好ましい。スルホン酸基を有する繰り返し単位としては、下式（１）で表される繰り返し単位が好ましい。
【００８１】
【化１】
0005515115.tif 000002
【００８２】
ただし、Ｘはフッ素原子またはトリフルオロメチル基であり、ｍは０〜３の整数であり、ｎは１〜１２の整数であり、ｐは０または１である。
【００８３】
共重合体Ｈは、ＴＦＥおよび−ＳＯ２Ｆ基を有するモノマーの混合物を重合して前駆体ポリマーＦを得た後、前駆体ポリマーＦ中の−ＳＯ２Ｆ基をスルホン酸基に変換することにより得られる。−ＳＯ２Ｆ基のスルホン酸基への変換は、加水分解および酸型化処理により行われる。
【００８４】
−ＳＯ２Ｆ基を有するモノマーとしては、化合物（２）が好ましい。
ＣＦ２＝ＣＦ（ＯＣＦ２ＣＦＸ）ｍ−Ｏｐ−（ＣＦ２）ｎ−ＳＯ２Ｆ  ・・・（２）。
ただし、ｍは０〜３の整数であり、ｎは１〜１２の整数であり、ｐは０または１であり、ＸはＦまたはＣＦ３である。
【００８５】
化合物（２）としては、化合物（２−１）〜（２−３）が好ましい。
ＣＦ２＝ＣＦＯ（ＣＦ２）ｑＳＯ２Ｆ  ・・・（２−１）、
ＣＦ２＝ＣＦＯＣＦ２ＣＦ（ＣＦ３）Ｏ（ＣＦ２）ｒＳＯ２Ｆ  ・・・（２−２）、
ＣＦ２＝ＣＦ（ＯＣＦ２ＣＦ（ＣＦ３））ｔＯ（ＣＦ２）ｓＳＯ２Ｆ  ・・・（２−３）。
ただし、ｑ、ｒ、ｓは１〜８の整数であり、ｔは１〜３の整数である。
【００８６】
電極触媒とイオン交換樹脂との比（電極触媒／イオン交換樹脂）は、導電性および撥水性の点から、０．４／０．６〜０．９５／０．０５（質量比）が好ましく、０．６／０．４〜０．８／０．２（質量比）がより好ましい。
【００８７】
（ガス拡散層）
ガス拡散層１２としては、カーボンクロス、カーボンペーパー、カーボンフェルト等が挙げられる。
ガス拡散層は、ポリテトラフルオロエチレン（以下、ＰＴＦＥと記す。）等によって撥水処理されていることが好ましい。
【００８８】
（カーボン層）
アノード１３およびカソード１４は、触媒層１１とガス拡散層１２との間にカーボン層（図示略）を有していてもよい。カーボン層を配置することにより、触媒層１１の表面のガス拡散性が向上し、固体高分子形燃料電池の発電性能が大きく向上する。
【００８９】
カーボン層は、カーボンと非イオン性含フッ素重合体とを含む層である。
カーボンとしては、繊維径１〜１０００ｎｍ、繊維長１〜１０００μｍ以下のカーボンナノファイバーが好ましい。
非イオン性含フッ素重合体としては、ＰＴＦＥ等が挙げられる。
【００９０】
（電解質膜）
電解質膜１５としては、イオン交換樹脂の膜が挙げられる。
イオン交換樹脂としては、触媒層１１のイオン交換樹脂と同様のものが挙げられる。
【００９１】
電解質膜１５は、補強材を含んでいてもよい。補強材としては、多孔体、繊維、織布、不織布等が挙げられる。補強材の材料としては、ＰＴＦＥ、テトラフルオロエチレン−ヘキサフルオロプロピレン共重合体、テトラフルオロエチレン−パーフルオロ（アルキルビニルエーテル）共重合体、ポリエチレン、ポリプロピレン、ポリフェニレンスルフィド等が挙げられる。
【００９２】
＜固体高分子形燃料電池＞
膜電極接合体と、ガスの流路となる溝が形成されたセパレータとを交互に積み重ね、いわゆるスタックを構成することにより、固体高分子形燃料電池が得られる。
セパレータとしては、金属製セパレータ、カーボン製セパレータ、黒鉛と樹脂とを混合した材料からなるセパレータ等、各種導電性材料からなるセパレータが挙げられる。
該固体高分子形燃料電池においては、カソードに酸素を含むガス、アノードに水素を含むガスを供給することにより、発電が行われる。また、アノードにメタノールを供給して発電を行うメタノール燃料電池にも、膜電極接合体を適用できる。
【実施例】
【００９３】
以下に、実施例を挙げて本発明を具体的に説明するが、本発明はこれらの例によって限定されない。
例１〜１０は実施例であり、例１１〜１４は比較例である。
【００９４】
（薄片粒子の厚さ）
希釈した薄片粒子の分散液をシリコンウェハー上に滴下し、純水で洗浄した後乾燥して形成された単層の薄片粒子の厚さを、ＡＦＭ（原子間力顕微鏡）を用いて測定した。
【００９５】
（触媒粒子の粒子径）
触媒粒子の粒子径は、ＸＲＤ装置（リガク製、ＲＩＮＴ−２１００）を用い、ＸＲＤ法によって測定した。Ｘ線の回折線幅を解析するために、ＸＲＤデータ解析ソフトとしてＪＡＤＥを用い、得られる主ピークと隣接するピークとが形成する基底ラインをベースラインとして、半価幅を求めた。回折角２θは、たとえば白金に対しては３４〜４６度の範囲で走査した。
【００９６】
（触媒粒子の金属表面積）
触媒粒子の金属表面積（金属分散度）は、ＣＯ吸着法によって測定した。具体的には、パルス吸着装置（日本ベル社製、ＢＥＬ−ＣＡＴ）を用い、３０ｍｇの触媒粒子をヘリウム、酸素、ヘリウム、水素、ヘリウムの順に流通ガスで前処理を施した後、ヘリウムをキャリアガスとしてＣＯをパルス状に供給し、排出ガス中のＣＯ量が一定になるまでのパルス数から吸着水素量を計算して、触媒粒子の金属表面積を求めた。
【００９７】
（触媒粒子の担持率）
触媒粒子の担持率は、触媒粒子を酸で溶解して得た金属塩の液をＩＣＰ発光分析法で定量し求めた。
【００９８】
（薄片粒子中のニオブ元素と触媒粒子中の貴金属元素との原子比）
カーボン担体に担持された、薄片粒子中のニオブ元素と触媒粒子中の貴金属元素との原子比（ニオブ／貴金属）は、王水で溶解して得た金属塩の液をＩＣＰ発光分析法で定量し求めた。
【００９９】
（電極触媒の活性）
電極触媒をフッ素系溶剤（旭硝子社製、ＡＥ−３０００）とＨＰＬＣ用テトラヒドロフラン（ＴＨＦ）との混合溶媒（１：１質量比）中に分散させた分散液を、回転電極装置（北斗電工社社製、ＨＲ−３０１）に附属の回転リングディスク電極のＧＣ（グラッシーカーボン）ディスク上に、マイクロピペットを用いて滴下、乾燥し、電極触媒をできるだけ均一に堆積した。該回転リングディスク電極を６０℃、０．５Ｍ硫酸水溶液中にセットし、窒素を吹き込んだ。最初に、回転リングディスク電極の表面を清浄化するために、５００ｍＶ／ｓの掃引速度で、０．０５〜１．２Ｖ（ＲＨＥ基準）の間を４０回掃引した。ついで、酸素を吹き込んだ後、１．２Ｖから０．０５Ｖに向けて、０．５ｍＶ／ｓの掃引速度で掃引して還元電流を測定した。回転数：１０００ｒｐｍ、電位：０．８Ｖ（ｖｓ．  ＲＨＥ）における単位白金量当たりの電流値を、電極触媒の酸素還元活性とした。該電流値が高ければ、触媒活性は高く、それを用いた燃料電池の発電効率および出力（出力電流×出力電位）は高いことが期待される。
【０１００】
（電極触媒の安定性）
窒素を吹き込んだ、６０℃、０．５Ｍ硫酸水溶液中で、前記電極触媒を担持した回転リングディスク電極の電位を０．０５Ｖ〜１．２Ｖ（ｖｓ．  ＲＨＥ）の間で３００回繰り返し掃引した。その後、酸素を吹き込んだ０．５Ｍ硫酸水溶液中で、回転数：１０００ｒｐｍ、電位：０．８Ｖ（ｖｓ．  ＲＨＥ）の条件下に電流値を測定した。単位白金量当たりの電流値を、電極触媒の酸素還元活性とした。該電流値が高ければ、電極触媒の安定性が高いといえ、燃料電池の信頼性も高いといえる。
【０１０１】
〔例１〕
層状ランタンニオブ酸化物（ＬａＮｂ２Ｏ７）は、酸化ランタンと酸化ニオブを約１：２のモル比で混合粉砕して容器に入れ、電気炉中で約１１００℃にて１０時間焼成して得た。
テトラブチルアンモニウム水溶液に、ＬａＮｂ２Ｏ７を加え、室温で１週間反応させることで０．４質量％のニオブ酸化物の薄片粒子の分散液を得た。薄片粒子の厚さは約２ｎｍであった。
【０１０２】
薄片粒子の分散液の７ｍＬに、カーボンブラック（三菱化学社製、ケッチェンブラック、ＢＥＴ比表面積：８００ｍ２／ｇ。）の０．５ｇを入れ、超音波照射下で１時間撹拌した。上澄み液を除去した後、回収された沈澱物を１５０℃で乾燥し、薄片粒子担持カーボン担体を得た。
【０１０３】
ジニトロジアンミン白金硝酸水溶液（石福金属興業社製）からロータリーエバポレータを用いて６０℃で硝酸を除去した後、適当量のエタノールを添加して、ジニトロジアンミン白金エタノール溶液を調製した。薄片粒子担持カーボン担体の０．５ｇをエタノール中に入れ、超音波照射下で３０分間撹拌してから、白金量として０．５ｇを含むジニトロジアンミン白金エタノール溶液を添加し、超音波を３０分間照射したのち、ゆっくり乾燥して、電極触媒の前駆体を得た。電極触媒の前駆体を電気炉に入れ、水素を１０体積％含む窒素ガスを流しながらゆっくりと加熱して２００℃まで昇温した。２時間保持した後、加熱を停止し、７０℃まで温度が下がったら、アルゴンガスに切り替えて、充分に時間が経過した後、電気炉より取りだして電極触媒を得た。
【０１０４】
電極触媒における白金粒子の粒子径は２．７ｎｍであり、白金粒子の金属表面積は７５ｍ２／ｇであった。また、白金粒子の担持率は、４８．１質量％であり、担持されたニオブ／白金（原子比）は、０．０７であった。
該電極触媒について、活性およびその安定性を評価した。結果を表１に示す。
【０１０５】
〔例２〕
層状ニオブ酸化物（Ｃａ２Ｎｂ３Ｏ１０）は、酸化カルシウムと酸化ニオブを約４：３のモル比で混合粉砕して容器に入れ、電気炉中で約１１００℃にて１０時間焼成して得た。
テトラブチルアンモニウム水溶液に、Ｃａ２Ｎｂ３Ｏ１０を加え、常温で１週間反応させることで０．４質量％のニオブ酸化物の薄片粒子の分散液を得た。薄片粒子の厚さは約２ｎｍであった。
【０１０６】
カーボンブラック（三菱化学社製、ケッチェンブラック：ＢＥＴ比表面積：８００ｍ２／ｇ。）の０．５ｇをエタノール中に入れ、超音波照射下で３０分間撹拌してから、白金量として０．５ｇを含むジニトロジアンミン白金エタノール溶液を添加し、超音波を３０分間照射したのち、ゆっくり乾燥して、前駆体担持カーボン担体を得た。前駆体担持カーボン担体を電気炉に入れ、水素を１０体積％含む窒素ガスを流しながらゆっくりと加熱して２００℃まで昇温した。２時間保持した後、加熱を停止し、７０℃まで温度が下がったら、アルゴンガスに切り替えて、充分に時間が経過した後、電気炉より取りだして白金粒子担持カーボン担体を得た。
【０１０７】
薄片粒子の分散液の５ｍＬに、白金粒子担持カーボン担体の０．０３ｇを入れ、超音波照射下で１時間撹拌した。上澄み液を除去した後、回収された沈澱物を８０℃で乾燥し、電極触媒を得た。
【０１０８】
電極触媒における白金粒子の粒子径は２．９ｎｍであり、白金粒子の金属表面積は７３ｍ２／ｇであった。また、白金粒子の担持率は、４９質量％であり、担持されたニオブ／白金（原子比）は、０．０７であった。
該電極触媒について、活性およびその安定性を評価した。結果を表１に示す。
【０１０９】
〔例３〕
例１と同様にして、薄片粒子担持カーボン担体を得た。薄片粒子担持カーボン担体の０．１ｇを、パラジウム濃度１０質量％の硝酸パラジウム溶液（石福金属興業社製）の０．２３ｍＬと白金濃度１０質量％のジニトロジアンミン白金硝酸溶液（石福金属興業社製）の０．４３ｍＬとの混合溶液に漬し、さらに超純水の１．３６ｍＬを添加し、混合後室温で乾燥した。その後、さらに９０℃で乾燥し、電極触媒の前駆体を得た。電極触媒の前駆体を水素気流中２００℃で３時間還元した。触媒粒子の担持率は３９．３質量％であり、白金とパラジウムの組成比は１：０．９８であり、触媒粒子の粒子径は２．５ｎｍであった。該電極触媒を例１と同様にして評価した。結果を表１に示す。
【０１１０】
〔例４〕
例１と同様にして調製した薄片粒子の分散液の５ｍＬを１０分の１に希釈し、これに白金粒子担持カーボン担体（田中貴金属工業社製、ＴＥＣ１０５０Ｅ、白金粒子の担持率：５０質量％）の５０ｍｇを混合、乾燥して、電極触媒を得た。該電極触媒を例１と同様にして評価した。結果を表１に示す。
【０１１１】
〔例５〕
例１と同様にして調製した薄片粒子の分散液の５ｍＬを１０分の１に希釈し、これに白金−パラジウム合金粒子担持カーボン担体（Ｅ−ＴＥＫ社製、白金：パラジウム（原子比）＝１：１、触媒粒子の担持率：３０質量％）の５０ｍｇを混合、乾燥して、電極触媒を得た。該電極触媒を例１と同様にして評価した。結果を表１に示す。
【０１１２】
〔例６〕
例１と同様にして調製した薄片粒子の分散液の５ｍＬを１０分の１に希釈し、これに白金−コバルト合金粒子担持カーボン担体（田中貴金属工業社製、ＴＥＣ３６Ｅ５２、白金：コバルト（原子比）＝３：１）の５０ｍｇを混合、乾燥して、電極触媒を得た。該電極触媒を例１と同様にして評価した。結果を表１に示す。
【０１１３】
〔例７〕
金コロイド溶液（粒子径：１０ｎｍ、金濃度：６０ｐｐｍ）の１７０ｍＬに、例１と同様にして調製した薄片粒子担持カーボン担体の６０ｍｇを含む分散液の２５ｍＬを添加し、撹拌、混合して、金ナノ粒子を担持させた。水洗後、１２０℃で乾燥した。金ナノ粒子−薄片粒子担持カーボン担体を、白金を１質量％含むジニトロジアンミン白金エタノール溶液の３０ｍＬに入れ、撹拌した後、３５℃で減圧乾燥して、白金塩を担持させた。ついで、水素中、２００℃、２時間の条件で還元し、電極触媒を得た。該電極触媒の白金粒子の担持率は２９．８質量％であり、白金粒子の粒子径は２．２ｎｍであった。該電極触媒を例１と同様にして評価した。結果を表１に示す。
【０１１４】
〔例８〕
金コロイド溶液（粒子径：１０．５ｎｍ、金濃度：６０ｐｐｍ）の１７０ｍＬに、カーボンブラック（バルカンＸＣ−７２Ｒ、ＢＥＴ比表面積：約２４０ｍ２／ｇ。）の５０ｍｇを入れ、撹拌、混合して、金ナノ粒子を担持させた。水洗後、１２０℃で乾燥した。金ナノ粒子担持カーボン担体を例７で用いたものと同様の、薄片粒子を０．０４質量％含む分散液の２５ｍＬに添加し、撹拌、混合して、薄片粒子を担持させた。洗浄後、１２０℃で乾燥した。金ナノ粒子−薄片粒子担持カーボン担体に、例７と同様にして、白金粒子を担持させ、電極触媒を得た。該電極触媒の白金粒子の担持率は２９．６質量％であり、白金粒子の粒子径は２．４ｎｍであった。該電極触媒を例１と同様にして評価した。結果を表１に示す。
【０１１５】
〔例９〕
例１と同様にして調製した薄片粒子の分散液の５ｍＬを１０分の１に希釈し、これにカーボンブラック（ケッチェンブラック、ＢＥＴ比表面積：８００ｍ２／ｇ。）の１００ｍｇを入れ、撹拌、混合した。塩化金酸の１ｍｍｏｌ／Ｌ水溶液の１００ｍＬを添加して超音波を印加した。さらに炭酸ナトリウム水溶液を添加し、ｐＨ９に調製して静置した。水素化ホウ素ナトリウム水溶液を適量添加して、還元した。超純水で洗浄した後、１２０℃で乾燥した。金ナノ粒子−薄片粒子担持カーボン担体をＦＥ−ＳＥＭで観察したところ、形成された金ナノ粒子の粒子径は数ｎｍ以下であった。金ナノ粒子−薄片粒子担持カーボン担体に例７と同様にして、白金粒子を担持させ、電極触媒を得た。該電極触媒の白金粒子の担持率は２９．５質量％であり、白金粒子の粒子径は２．６ｎｍであった。該電極触媒を例１と同様にして評価した。結果を表１に示す。
【０１１６】
〔例１０〕
金−パラジウム合金コロイド溶液（粒子径：８ｎｍ、貴金属濃度：６０ｐｐｍ）の１７０ｍＬにカーボンブラックの５０ｍｇを入れ、撹拌、混合して、金合金ナノ粒子を担持させた。水洗後、１２０℃で乾燥した。金合金ナノ粒子担持カーボン担体を例７で用いたものと同様の、薄片粒子を０．０４質量％含む分散液に添加し、撹拌、混合して、薄片粒子を担持させた。洗浄後、１２０℃で乾燥した。金合金ナノ粒子−薄片粒子担持カーボン担体に例７と同様にして、白金粒子を担持させ、電極触媒を得た。該電極触媒の白金粒子の担持率は２９．７質量％であり、白金粒子の粒子径は２．１ｎｍであった。該電極触媒を例１と同様にして評価した。結果を表１に示す。
【０１１７】
〔例１１〕
エタノール中にカーボンブラック（ケッチェンブラック、ＢＥＴ比表面積：８００ｍ２／ｇ。）の０．４ｇを分散し、白金量として０．３７ｇを含む例１と同様にして調製したジニトロジアンミン白金エタノール溶液を添加して、超音波照射下で３０分間撹拌した。例１と同様に乾燥して電極触媒の前駆体を得た。
電極触媒の前駆体を電気炉に入れ、水素を１０％含む窒素気流中、徐々に温度を上げ、２００℃に２時間保持した。加熱を停止し、７０℃に下がったら、窒素ガスを流して、冷却し電極触媒を得た。
電極触媒における白金粒子の粒子径は３ｎｍであり、白金粒子の金属表面積は８６ｍ２／ｇであった。また、白金粒子の担持率は、４８質量％であった。
該電極触媒について、活性およびその安定性を評価した。結果を表１に示す。
【０１１８】
〔例１２〕
カーボンブラック（ケッチェンブラック）に白金−コバルト合金からなる触媒粒子を担持させた白金−コバルト担持カーボン粒子（田中貴金属工業社製、ＴＥＣ３６Ｅ５２、白金：コバルト（原子比）＝３：１）を例１と同様の条件で評価した。結果を表１に示す。
【０１１９】
〔例１３〕
カーボンブラック（ケッチェンブラック）に白金−コバルト合金からなる触媒粒子を担持させた白金−コバルト担持カーボン粒子（田中貴金属工業社製、ＴＥＣ３６Ｅ５２、白金：コバルト（原子比）＝３：１（原子比））を、クリーニングおよび酸素還元活性評価において、電位の掃引幅を０．０５Ｖ〜１．０Ｖとする他は例１と同様の条件で評価した。結果を表１に示す。
【０１２０】
〔例１４〕
カーボン担体として、２０００℃で熱処理したケッチェンブラックを用いた以外は、例１１と同様にして白金粒子を担持させた。白金粒子の担持率は４７質量％であり、白金粒子の粒子径は３．２ｎｍであった。例１と同様にして特性を評価した。結果を表１に示す。
【０１２１】
【表１】
0005515115.tif 000003
【産業上の利用可能性】
【０１２２】
本発明の燃料電池用電極触媒は、活性が高くおよび安定性に優れていることから、該電極触媒を用いた燃料電池は、発電効率、出力および信頼性等が高い。該燃料電池は、電気自動車用電源、家庭用コージェネレーションならびに携帯機器用電源等として有用である。
【符号の説明】
【０１２３】
１０  膜電極接合体
１１  触媒層
１２  ガス拡散層
１３  アノード
１４  カソード
１５  電解質膜
【図１】
0005515115.tif 000004